СТАБИЛИЗИРОВАННЫЕ МАГНИТОМ КАТАЛИЗАТОРЫ КРЕКИНГА СО СВЕРХНИЗКИМ СОДЕРЖАНИЕМ НАТРИЯ

2
2
. Катализатор каталитического крекинга в псевдоожиженном слое со сверхнизким содержанием натрия, обладающий повышенной активностью и улучшенной селективностью крекинга углеводородного сырья до продуктов с более низким молекулярным весом, причем катализатор содержит дисперсную композицию, содержащую цеолит с каталитической активностью крекинга в условиях каталитического крекинга в псевдоожиженном слое, соль магния, глину, неорганическое связующее вещество и необязательно по меньшей мере один материал матрицы, причем катализатор имеет содержание NaO менее 0,7% NaO в пересчете на цеолит от общего веса композиции катализатора.
2. Катализатор по п. 1, в котором цеолит представляет собой фожазитный цеолит.
2
2
3. Катализатор по п. 1, в котором содержание NaO составляет менее 0,5% NaO в пересчете на цеолит от общего веса катализатора.
4. Катализатор по п. 1, в котором количество цеолита, присутствующего в катализаторе, находится  от приблизительно 10 до приблизительно 75% от общего веса композиции катализатора.
5. Катализатор по п. 4, в котором количество цеолита, присутствующего в катализаторе, находится  от приблизительно 12 до приблизительно 55% от общего веса композиции катализатора.
6. Катализатор по п. 1, в котором связующее вещество выбрано из группы, состоящей из кремнезема, алюмозоля, пептизированного глинозема, алюмосиликата и их комбинаций.
7. Катализатор по п. 6, в котором связующим веществом является алюмозоль.
8. Катализатор по п. 6, в котором связующим веществом является глинозем, пептизированный в кислоте или в основании.
9. Катализатор по п. 7, в котором связующее вещество содержит хлоргидроль алюминия.
10. Катализатор по пп. 1 или 6, в котором количество связующего вещества, присутствующего в катализаторе, находится  от приблизительно 10 до приблизительно 60% от общего веса композиции катализатора.
11. Катализатор по п. 1, в котором глина присутствует в композиции в количестве  от приблизительно 5 до приблизительно 65% от общего веса композиции катализатора.
12. Катализатор по п. 1, в котором в катализаторе присутствует материал матрицы, выбранный из группы, состоящей из кремнезема, глинозема, алюмосиликата, двуокиси циркония, двуокиси титана и их комбинаций.
13. Катализатор по п. 12, в котором материал матрицы присутствует в композиции в количестве от приблизительно 1 до приблизительно 70% от общего веса композиции катализатора.
14. Катализатор по п. 1, в котором катализатор содержит по меньшей мере приблизительно 0,2% соли магния в пересчете на оксид от от общего веса композиции катализатора.
15. Катализатор по п. 14, в котором катализатор содержит от приблизительно 0,2 до приблизительно 5,0% соли магния в пересчете на оксид от от общего веса композиции катализатора.
16. Катализатор по п. 15, в котором катализатор содержит от приблизительно 0,5 до приблизительно 3,0% соли магния в пересчете на оксид от от общего веса композиции катализатора.
17. Катализатор по п. 1, в котором компоненты цеолита и глины катализатора находятся в одних и тех же частицах.
18. Катализатор по п. 17, в котором цеолит представляет собой цеолит, полученный из глины.
19. Способ образования катализатора каталитического крекинга в псевдоожиженном слое, содержащего магний, причем указанный способ включает:
2
2
a. образование водной суспензии, содержащей по меньшей мере один цеолит с активностью каталитического крекинга в псевдоожиженном слое с содержанием NaO, достаточным для получения менее 0,7% NaO в пересчете на цеолит в конечной композиции катализатора, неорганическое связующее вещество, глину и необязательно по меньшей мере один материал матрицы;
b. необязательно размалывание суспензии;
c. распылительную сушку суспензии с образованием частиц катализатора;
d. необязательно прокаливание частиц катализатора при температуре и в течение времени, достаточных для удаления летучих веществ;
e. необязательно промывание частиц катализатора;
f. приведение частиц катализатора в контакт с водным раствором, содержащим по меньшей мере одну растворимую соль магния в количестве, достаточном, чтобы обеспечить по меньшей мере 0,2% соли магния в конечной композиции катализатора; и
2
g. удаление и сушку дисперсной композиции катализатора с получением конечной композиции катализатора, содержащей менее 0,7% NaO в пересчете на цеолит, по меньшей мере 0,2% соли магния в пересчете на оксид, причем оба веса даны в пересчете на общий вес композиции катализатора.
20. Способ по п. 19, в котором частицы катализатора приводят в контакт с водным раствором, содержащим по меньшей мере одну растворимую соль магния в количестве, достаточном, чтобы обеспечить по меньшей мере приблизительно 0,2% соли магния в пересчете на оксид от от общего веса композиции катализатора.
21. Способ по п. 19, в котором частицы катализатора приводят в контакт с водным раствором, содержащим по меньшей мере одну растворимую соль магния в количестве, достаточном, чтобы обеспечить от приблизительно 0,2% до приблизительно 5,0% соли магния в пересчете на оксид от от общего веса композиции катализатора.
22. Способ по п. 19, в котором частицы катализатора приводят в контакт с водным раствором, содержащим по меньшей мере одну растворимую соль магния в количестве, достаточном, чтобы обеспечить от приблизительно 0,5% до приблизительно 3,0% соли магния в пересчете на оксид от от общего веса композиции катализатора.
23. Способ каталитического крекинга углеводородного сырья до компонентов с более низким молекулярным весом, причем указанный способ включает приведение углеводородного сырья в контакт с катализатором крекинга при повышенной температуре, при котором образуются углеводородные компоненты с более низким молекулярным весом, а указанный катализатор крекинга содержит композицию по пп. 1, 3 или 9.
24. Способ по п. 23, в котором катализатор крекинга дополнительно содержит фожазитный цеолит.
25. Способ по п. 24, в котором цеолит представляет собой цеолит Y-типа.
26. Способ по п. 23, дополнительно включающий восстановление катализатора крекинга после указанной стадии приведения в контакт и обработку использованного катализатора в зоне регенерации для регенерации указанного катализатора.
27. Способ по п. 26, в котором регенерированный катализатор вводят обратно в систему циркуляции для приведения в контакт с углеводородным сырьем при повышенной температуре, чтобы дополнительно образовались углеводородные компоненты с более низким молекулярным весом.